"中心配位元素として15族元素を有し、ベンゼン環のα位炭素に16族元素が結合しているフタロシアニン。中心配位元素がリンである、請求項1に記載のフタロシアニン。ベンゼン環のα位炭素に結合した16族元素が硫黄またはセレンである、請求項1または2のいずれかに記載のフタロシアニン。極大吸収を1000~2000nmの領域に有する請求項1から3のいずれかに記載のフタロシアニン。式1で示される構造を有する、請求項1から4のいずれかに記載のフタロシアニン。式中、R1Oは炭素数1~20のアルコキシ基、Xは硫黄またはセレン、R2は炭素数1~20の1価のアルキル基またはアリール基、Yは1価のアニオン請求項1から5のいずれかに記載のフタロシアニンを光吸収層として有する光電変換素子。請求項1から5のいずれかに記載のフタロシアニンを樹脂に分散させてなる赤外線吸収フィルム、赤外線吸収塗料、および赤外線吸収接着剤。本発明が解決しようとする課題は、大気中で安定な、1000nm以上の近赤外~赤外領域に極大吸収を有するフタロシアニン誘導体を提供することである。上記課題を解決するための手段として、我々は中心配位元素として15族元素を有し、ベンゼン環のα位炭素に16族元素が結合しているフタロシアニンを発明した。中心配位元素としての15族元素はリンであることが好ましく、ベンゼン環のα位炭素に結合している16族元素は硫黄またはセレンであることが好ましい。本発明のフタロシアニンは極大吸収を1000~2000nmの領域に有する。より好適には本発明のフタロシアニンは式1式中、R1Oは炭素数1~20のアルコキシ基、Xは硫黄またはセレン、R2は炭素数1~20の1価のアルキル基またはアリール基、Yは1価のアニオンで示される構造を有する。本発明のフタロシアニンは、光電変換素子の光吸収層として用いられる。さらに本発明のフタロシアニンは樹脂中に分散させて赤外線吸収フィルム、赤外線吸収塗料、赤外線吸収接着剤などとして使用することが可能である。本発明のフタロシアニンは1000nm以上の近赤外~赤外領域に極大吸収を有するため、光電変換素子の光吸収層として利用することにより赤外光に対応する太陽電池を作製することができる。また本発明のフタロシアニンは大気中、室温で長期間安定であるため、上記光電変換素子の寿命が長い。また本発明のフタロシアニンは樹脂中に分散させて赤外線吸収フィルム、赤外線吸収塗料、赤外線吸収接着剤などとして使用することが可能である。本発明のフタロシアニンは、中心配位元素として15族元素を有し、ベンゼン環のα位炭素に16族元素が結合した構造を有する。ピロール環の窒素原子はLUMOの係数が大きく、したがってこの窒素原子が配位する中心元素として電気陰性度が大きいものを用いることにより、フタロシアニンのLUMOレベルを下げる効果がある。15族元素は電気陰性度が大きいため、この目的に適している。LUMOレベルが下がるとHOMOとのエネルギー準位の差が小さくなるため、吸収波長は長波長シフトする。このような15族元素としては汎用性の点でリン、ヒ素、アンチモン、ビスマスが好ましく、安全性の点でリン、アンチモン、ビスマスがより好ましく、酸化価数が大きい点でリンが最も好ましい。フタロシアニンのベンゼン環のα位炭素はHOMOの係数が大きい。したがってここに電子供与性の置換基をつけることによりHOMOのレベルを上げることができ、これによってLUMOとのエネルギー準位の差を小さくすることが可能となる。このような置換基として16族元素を直接結合させることが効果的である。このような16族元素としては汎用性の点で硫黄、セレン、およびテルルが好ましく、合成の容易さの点で硫黄およびセレンがより好ましい。中心配位元素としてリンを用い、ベンゼン環のα位炭素に硫黄またはセレンを結合させることにより、フタロシアニンの極大吸収を1000~2000nmの領域にシフトさせることが可能となる。本発明のフタロシアニンの構造としては、以下の式1に示すものが合成の容易さの点で好ましい。ただし式中、R1Oは炭素数1~20のアルコキシ基、Xは硫黄またはセレン、R2は炭素数1~20の1価のアルキル基またはアリール基、Yは1価のアニオンを示す。R1Oで表現されるアルコキシ基としては特に限定されないが、入手性および合成の容易さの点でメトキシ基、エトキシ基、n-プロポキシ基、イソプロポキシ基、n-ブトキシ基、t-ブトキシ基、およびフェノキシ基が好ましく、メトキシ基およびエトキシ基がより好ましい。R2の1価のアルキル基またはアリール基としては特に限定されないが、入手性および合成の容易さの点でメチル基、エチル基、n-プロピル基、イソプロピル基、n-ブチル基、t-ブチル基、フェニル基、p-アルキルフェニル基、p-アミノフェニル基、ナフチル基、ビフェニル基、ターフェニル基、アントリル基、フルオレニル基、フェナントリル基、インデニル基、ピレニル基が好ましく、フェニル基、p-アルキルフェニル基がより好ましく、フェニル基が最も好ましい。Yの1価のアニオンとしては特に限定されないが、合成の容易さの点でハロゲンイオン、PF6-、ClO4-、SbF6-、BF4-が好ましく、安定性の点でPF6-、SbF6-、BF4-がより好ましい。本発明の光電変換素子は上記フタロシアニンを光吸収層として有するものであり、その構造としては特に限定されないが、変換効率の高さからn型半導体と組み合わせて電極間に配置したpn接合構造が好ましく、フタロシアニンとn型半導体が互いに混ざり合ったバルクヘテロ構造がより好ましい。n型半導体としては特に限定されないが、変換効率の高さの点でフラーレン誘導体が好ましい。pn接合型光電変換素子の構造を図1に示す。本発明のフタロシアニンは樹脂中に分散させて赤外線吸収フィルム、赤外線吸収塗料、赤外線吸収接着剤などとして使用することが可能である。樹脂へ分散させる方法としては特に限定されず、溶媒を用いて混合する方法、溶融混錬する方法、フタロシアニン存在下に樹脂を重合する方法などを適用可能である。品質安定性の点で溶媒を用いて混合する方法が好ましい。使用する樹脂としては特に限定されず、アクリル樹脂、ポリカーボネート樹脂、オレフィン樹脂、ポリスチレン系樹脂、ポリエステル樹脂、ポリアミド樹脂、シリコーン樹脂、熱可塑性エラストマー、ブチルゴム、ニトリルゴム、シリコーンゴムなどに適用可能であり、光学特性に優れる点でアクリル樹脂、ポリカーボネート樹脂、オレフィン樹脂、ポリエステル樹脂、シリコーン樹脂、熱可塑性エラストマー、シリコーンゴムが好ましい。以下に本発明の実施例を記載する。製造例13,6-ビストシルオキシフタロニトリルの合成2、3-ジシアノヒドロキノン1g、炭酸カリウム3.5g、トシルクロライド2.6g、アセトン8mLをフラスコに入れ、2時間リフラックスさせた。反応混合物を水に注いで1時間撹拌し、固形物をろ過して水で洗浄後、真空中60°Cで乾燥させることにより3,6-ビストシルオキシフタロニトリル2.6gを薄褐色粉末として収率92で得た。製造例23,6-ビスフェニルチオフタロニトリルの合成製造例1で合成した3,6-ビストシルオキシフタロニトリル234mgと炭酸カリウム280mgをチオフェノール440mg/DMSO溶液に入れ、室温で14時間撹拌した後水を加えてクエンチした。クロロホルムで抽出した後5炭酸ナトリウム水溶液で洗浄し、硫酸マグネシウムで乾燥してから溶媒留去した。生成物をカラムクロマトグラフィーで精製後、メタノールから再結晶させることにより3,6-ビスフェニルチオフタロニトリル113mgを薄黄色粉末として収率66で得た。製造例3オクタキスフェニルチオフタロシアニンの合成製造例2で合成した3,6-ビスフェニルチオフタロニトリル103mgを、リチウム14mgをブタノール1mLに溶解させた溶液に入れ、2時間リフラックスさせた。生成物をカラムクロマトグラフィーで精製することにより、オクタキスフェニルチオフタロシアニン77mgを暗赤色粉末として収率74で得た。実施例1PhS8PcPOMe2]PF6-式1においてR1=メチル、X=硫黄、R2=フェニル、Y=PF6-の合成製造例3で合成したオクタキスフェニルチオフタロシアニン8.3mgをピリジン2mLに溶解し、POBr3を150mg加えて1.5時間リフラックスさせた。溶媒留去してから残渣をジクロロメタンとメタノールの1:1混合溶媒に溶解させ室温で30分間撹拌した。有機層を水で洗浄した後溶媒留去し、得られた固体をジクロロメタンに溶解させてKPF6を4.0mg加え、室温で12時間撹拌した。溶媒留去後ジクロロメタン/n-ヘキサンから再結晶させることにより、PhS8PcPOMe2]PF6-3.8mgを暗青緑色粉末として収率40で得た。このフタロシアニン誘導体の吸収スペクトル測定をクロロホルム溶液で行ったところ、1018nmに極大吸収を示した吸光係数39000。吸収スペクトルを図2に示す。このフタロシアニン誘導体は安定であり、室温大気中6ヶ月間放置しても吸収スペクトルに変化は認められなかった。製造例43,6-ビスフェニルセレノフタロニトリルの合成ジフェニルジセレナイド436mgの溶液にNaBH4を120mg加え、色が消えるまで約30分間室温で撹拌した。製造例1で合成した3,6-ビストシルオキシフタロニトリル468mgを加えて室温で3時間撹拌した。水を加えてクロロホルムで抽出し、有機層をブラインで洗浄した。溶媒留去して残渣をカラムクロマトグラフィーで精製し、続いてn-ヘキサンから再結晶させることにより3,6-ビスフェニルセレノフタロニトリル161mgを薄黄色粉末として収率37で得た。製造例5オクタキスフェニルセレノフタロシアニンの合成製造例4で合成した3,6-ビスフェニルセレノフタロニトリルを用いて製造例3の方法と同様にオクタキスフェニルセレノフタロシアニン37mgを暗赤色板状結晶として56の収率で得た。実施例2PhSe8PcPOMe2]PF6-式1においてR1=メチル、X=セレン、R2=フェニル、Y=PF6-の合成実施例1と同様に製造例5で合成したオクタキスフェニルセレノフタロシアニンを用いて、PhSe8PcPOMe2]PF6-1.1mgを暗青緑色粉末として収率16で得た。このフタロシアニン誘導体の吸収スペクトルをクロロホルム中測定したところ、1033nmに極大吸収を示した吸光係数39000。吸収スペクトルを図3に示す。このフタロシアニン誘導体は安定であり、室温大気中6ヶ月間放置しても吸収スペクトルに変化は認められなかった。"